Encre apte à former une électrode sur une membrane de base ou une couche de diffusion de gaz de pile à combustible, comprenant une dispersion d’ionomère et de catalyseur supporté se présentant sous la forme de particules, dans un mélange d’eau, d’un alcool comportant une seule fonction hydroxyle, portée par une chaîne carbonée, celle-ci comportant ou non un ou des cycles aromatiques, et d’un polyalkylène glycol dépourvu de fonctions OH terminales et ayant une masse moléculaire moyenne en nombre Mn comprise entre 200 et 1000, de préférence entre 200 et 500. Encre selon la revendication 1, dans laquelle : l’alcool a un point d’ébullition compris entre 75 et 130 °C, de préférence entre 75 et 100 °C, et/ou le polyalkylène glycol est un polyalkylèneglycol dialkyléther, de préférence choisi parmi: polyéthylèneglycol diméthyléther (PEGDME), polyéthylèneglycol diéthyléther, polyéthylèneglycol dipropyléther, polyéthylèneglycol dibutyléther, polyéthylèneglycol diglycidyléther, polypropylèneglycol diméthyléther, polypropylèneglycol diglycidyléther, copolymère polypropylèneglycol / polyéthylèneglycol avec terminaison dibutyléther, copolymère bloc polyéthylèneglycol / polypropylèneglycol / polyéthylèneglycol avec terminaison dibutyléther. Encre selon la revendication 1 ou 2, dans laquelle : l’alcool est le 1-propanol, le 2-propanol, ou un mélange des deux, et/ou le polyalkylène glycol est le polyéthylène glycol diméthyl éther (PEGDME). Encre selon l’une quelconque des revendications 1 à 3, dans laquelle : le ionomère comprend ou est constitué d’un ionomère perfluorosulfoné acide ou acide perfluorosulfonique (PFSA), de préférence un copolymère de tétrafluoroéthylène et d’éther vinylique de fluorure de sulfonyle, et/ou le catalyseur supporté comprend des particules de carbone supportant du platine et/ou du cobalt. Encre selon l’une quelconque des revendications 1 à 4, dans laquelle les proportions massiques des différents ingrédients sont, par rapport à la masse totale de l’encre résultant de ce mélange : de 55 à 70% d’eau, de 2 à 15% de polyalkylène glycol dépourvu de fonctions OH, de 7 à 20% d’alcool comportant une seule fonction hydroxyle, de 2 à 8% d’ionomère, et de 5 à 7% de catalyseur supporté. Méthode de préparation d’une encre apte à former une électrode sur une membrane de pile à combustible, comprenant : former une dispersion en mélangeant un ionomère, de l’eau, un alcool comportant une seule fonction hydroxyle, portée par une chaîne carbonée, celle-ci comportant ou non un ou des cycles aromatiques, et un polyalkylène glycol dépourvu de fonctions OH terminales et ayant une masse moléculaire moyenne en nombre Mn comprise entre 200 et 1000, de préférence entre 200 et 500, un catalyseur supporté se présentant sous la forme de particules. Méthode selon la revendication 6, comprenant former une première dispersion A en mélangeant i., ii., iii., et iv., former une deuxième dispersion B de ii., iii., iv., et v., alcool iii. et polyalkylène glycol iv. pouvant être identiques ou différents dans les dispersions A et B, mélanger les deux dispersions, agiter, et obtenir l’encre sous forme d’une dispersion du ionomère i. et du catalyseur supporté v. dans le mélange d’eau ii., d’alcool iii. et de polyalkylène glycol iv. Méthode selon la revendication 6 ou 7, dans laquelle : l’alcool iii. a un point d’ébullition compris entre 75 et 130 °C, de préférence entre 75 et 100 °C, et/ou le polyalkylène glycol iv. est un polyalkylèneglycol dialkyléther, de préférence choisi parmi: polyéthylèneglycol diméthyléther (PEGDME), polyéthylèneglycol diéthyléther, polyéthylèneglycol dipropyléther, polyéthylèneglycol dibutyléther, polyéthylèneglycol diglycidyléther, polypropylèneglycol diméthyléther, polypropylèneglycol diglycidyléther, copolymère polypropylèneglycol / polyéthylèneglycol avec terminaison dibutyléther, copolymère bloc polyéthylèneglycol / polypropylèneglycol / polyéthylèneglycol avec terminaison dibutyléther. Méthode selon l’une quelconque des revendications 6 à 8, dans laquelle : l’alcool iii. est le 1-propanol, le 2-propanol, ou un mélange des deux, et/ou le polyalkylène glycol iv. est le polyéthylène glycol diméthyl éther (PEGDME). Méthode selon l’une quelconque des revendications 6 à 9, dans laquelle : le ionomère i. comprend ou est constitué d’un ionomère perfluorosulfoné acide ou acide perfluorosulfonique (PFSA), de préférence un copolymère de tétrafluoroéthylène et d’éther vinylique de fluorure de sulfonyle, et/ou le catalyseur supporté comprend des particules de carbone supportant du platine et/ou du cobalt. Méthode selon l’une quelconque des revendications 6 à 10, dans laquelle, à l’étape a., on engage les proportions massiques suivantes, par rapport à la masse totale de la dispersion A : de 55 à 70% d’eau, de 2 à 15% de polyalkylène glycol iv., de 10 à 35% d’alcool iii., et de 8 à 20% d’ionomère i. Méthode selon l’une quelconque des revendications 6 à 11, dans laquelle, à l’étape b., on engage les proportions massiques suivantes, par rapport à la masse totale de la dispersion B : de 55 à 70% d’eau, de 1 à 15% de polyalkylène glycol iv., de 15 à 25% d’alcool iii., et de 6 à 13% de catalyseur supporté v. Méthode selon l’une quelconque des revendications 6 à 12, dans laquelle, à l’étape c., on mélange les dispersions A et B de manière à obtenir les proportions massiques suivantes, par rapport à la masse totale de l’encre résultant de ce mélange : de 55 à 70% d’eau, de 2 à 15% de polyalkylène glycol iv., de 7 à 20% d’alcool iii., et de 2 à 8% d’ionomère i. et de 5 à 7% de catalyseur supporté v. Encre séchée apte à constituer ou constituant une couche catalytique ou électrode sur une membrane de pile à combustible, comprenant un ionomère, un catalyseur supporté se présentant sous la forme de particules, et un polyalklène glycol dépourvu de fonctions OH terminales et ayant une masse moléculaire moyenne en nombre Mn comprise entre 200 et 1000, de préférence entre 200 et 500. Encre séchée selon la revendication 14, dans laquelle : le polyalkylène glycol est un polyalkylèneglycol dialkyléther, de préférence choisi parmi: polyéthylèneglycol diméthyléther (PEGDME), polyéthylèneglycol diéthyléther, polyéthylèneglycol dipropyléther, polyéthylèneglycol dibutyléther, polyéthylèneglycol diglycidyléther, polypropylèneglycol diméthyléther, polypropylèneglycol diglycidyléther, copolymère polypropylèneglycol / polyéthylèneglycol avec terminaison dibutyléther, copolymère bloc polyéthylèneglycol / polypropylèneglycol / polyéthylèneglycol avec terminaison dibutyléther, de préférence il s’agit du PEGDME, et/ou le ionomère comprend ou est constitué d’un ionomère perfluorosulfoné acide ou acide perfluorosulfonique (PFSA), de préférence un copolymère de tétrafluoroéthylène et d’éther vinylique de fluorure de sulfonyle, et/ou le catalyseur supporté comprend des particules de carbone supportant du platine et/ou du cobalt. Procédé de formation d’une couche catalytique à la surface d’une membrane de base ou d’une couche de diffusion de gaz de pile à combustible, comprenant le dépôt d’une couche d’encre selon l’une quelconque des revendications 1 à 5, sur cette surface à l’aide d’une filière plate (slot die), d’une racle (doctor blade) ou d’une coucheuse à barre (bar coating), de préférence dans un procédé rouleau à rouleau. Membrane-électrode ou ensemble membrane électrode de pile à combustible, qui comporte une membrane de base de pile à combustible portant sur une ou ses deux faces une couche catalytique formée d’une encre séchée selon la revendication 14 ou 15, ou une couche catalytique telle qu’obtenue par application et séchage d’une encre selon l’une quelconque des revendications 1 à 5. Membrane-électrode ou ensemble membrane électrode de pile à combustible selon la revendication 17, dans laquelle la membrane de base porte une couche catalytique sur une première face, la deuxième face en étant dépourvue, la membrane-électrode comprenant en outre une couche de diffusion de gaz dont une face est appliquée sur cette deuxième face de la membrane de base et dont l’autre face porte une couche catalytique formée d’une encre séchée selon la revendication 14 ou 15, ou une couche catalytique telle qu’obtenue par application et séchage d’une encre selon l’une quelconque des revendications 1 à 5. Pile à combustible comprenant une membrane-électrode ou un ensemble membrane électrode selon la revendication 17 ou 18.